Brevet FR3045612A1 — publié le 20170623

COPOLYMERE D'ETHYLENE ET DE BUTADIENE DE MICROSTRUCTURE HOMOGENE La présente invention concerne les copolymères d'éthylène et de butadiène pour lesquels la microstructure est contrôlée et homogène tout le long de la chaîne du copolymère. La présente invention concerne également un procédé de préparation d'un tel copolymère ainsi que les utilisations de ce copolymère, en particulier dans des compositions de caoutchouc pour pneumatiques. Les copolymères à base d'éthylène et de diène conjugué présentent des propriétés intéressantes pour une application pneumatique selon les caractéristiques des matériaux visés, tel que décrit par exemple dans les demandes de brevet W02014082919 Al ou WO 2014114607 Al Un autre avantage de ces copolymères est l'utilisation d'éthylène qui est un monomère courant et disponible sur le marché, et accessible par voie fossile ou biologique Un autre avantage de ces copolymères est la présence d'unités éthylène le long du squelette de polymères, unités largement moins sensibles aux mécanismes de dégradation oxydantes ou thermo-oxydantes, ce qui confère aux matériaux une meilleure stabilité et durée de vie. La synthèse des copolymères à base d'éthylène et butadiène est décrite par exemple dans les brevets US 3,9101,862, EP 0 526 955, WO 2004/035639. Dans la demande WO 2004/035639, la synthèse des copolymères à base d'éthylène et de diène conjugué permet d'obtenir un élastomère à base d'éthylène à faible taux de cristallinité (inférieure à 15 %) malgré le taux d'éthylène supérieur à 70 % molaire. Les procédés industriels de polymérisation en solution sont souvent constitués de trois grandes étapes : 1) Préparation des mélanges réactionnels ; 2) Polymérisation des monomères en solution en contact avec un système catalytique ; 3) Récupération de l'élastomère et recyclage des solvants, des réactifs n'ayant pas réagi et des sous-produits de réaction. L'étape 1) de préparation consiste à préparer les solutions de monomères et de système catalytique pour leur introduction postérieure dans le ou les réacteurs de l'étape de polymérisation. 3045612 2 L'étape 2) de polymérisation consiste à mélanger les différentes solutions de monomères et de système catalytique pour mener la réaction de polymérisation des monomères. L'étape 3) de récupération consiste à séparer le polymère des solvants et des produits 5 chimiques n'ayant pas réagi (comme les monomères). Les solvants et les produits chimiques n'ayant pas réagi sont préférentiellement recyclés à l'étape de préparation. Cependant, dans certaines conditions le recyclage peut ne pas être envisageable. Dans les procédés de polymérisation connus à ce jour, la microstructure du copolymère obtenu est subie ou au mieux la microstructure moyenne est contrôlée. Cependant, cette 10 microstructure n'est pas homogène tout le long de la chaîne polymère et dépend notamment du mode de conduite de la polymérisation et des rapports de réactivité du système catalytique vis-à-vis de chacun des monomères. On observe alors un gradient de composition dû notamment au fait que les monomères éthylène et butadiène présentent des vitesses d'insertion différentes dans la chaîne polymère en croissance pour les systèmes 15 catalytiques existants. L'invention traite particulièrement des copolymères à base d'éthylène et butadiène comprenant également des unités trans-1,2-cyclohexane. Des copolymères à base d'éthylène et butadiène comprenant des unités cyclohexane sont par exemple décrits dans les demandes WO 2004/35639, EP 1 829 901 et WO 2004/035639. Les copolymères 20 obtenus par les procédés décrits dans ces demandes présentent non seulement un gradient de concentration en unités éthylène, en unités butadiène mais également en unités trans-1,2cyclohexane. De manière surprenante, il a été découvert qu'il était possible de contrôler le taux d'incorporation de l'éthylène et du butadiène et l'homogénéité des différentes unités tout le 25 long de la chaîne pour accéder à des copolymères de faible taux de cristallinité. L'invention vise des copolymères d'éthylène et de butadiène comprenant également des unités trans1,2-cyclohexane. Les différentes unités pouvant être retrouvées dans ces copolymères sont des unités éthylène, des unités butadiène et des unités trans-1,2-cyclohexane. 30 BREVE DESCRIPTION DE L'INVENTION L'invention a pour objet de nouveaux copolymères d'éthylène et de butadiène. Chaque copolymère d'éthylène et de butadiène comprend, répartis statistiquement, des unités éthylène, des unités butadiène, des unités trans-1,2-cyclohexane, la fraction molaire d'unités 3045612 3 éthylène dans ledit copolymère étant égale ou supérieure à 50%, par rapport au nombre de moles total d'unités éthylène, butadiène et trans-1,2-cyclohexane, caractérisé en ce que la microstructure du copolymère est homogène et ainsi la concentration molaire en chacune des unités est constante tout le long de la chaîne du copolymère. 5 La fraction molaire d'unités éthylène varie avantageusement de 50% en moles à 95% en moles, par rapport au nombre de moles total d'unités éthylène, butadiène et trans-1,2- cyclohexane. La fraction molaire d'unités trans-1,2-cyclohexane est avantageusement comprise entre 0% en moles et 25% en moles, par rapport au nombre de moles total d'unités éthylène, 10 butadiène et trans-1,2-cyclohexane. Le copolymère d'éthylène et de butadiène a avantageusement une cristallinité inférieure à 20%, avantageusement inférieure à 10%. L'invention a également pour objet un procédé semi-continu de préparation d'un 15 copolymère d'éthylène et de butadiène selon l'invention, comprenant la polymérisation en solution, dans un solvant hydrocarboné, à une température comprise entre 0°C et 200°C, d'éthylène et de butadiène en présence d'un système catalytique permettant la formation d'unités cycliques trans-1,2-cyclohexane dans la chaîne polymère, dans un réacteur agité, caractérisé en ce que la polymérisation est conduite à température constante et à pression 20 éthylène et pression butadiène constantes, en ce que de l'éthylène et du butadiène sont injectés de manière continue dans le réacteur et ce que dans le milieu réactionnel, à chaque instant de la polymérisation, les concentrations en éthylène et en butadiène sont constantes. Dans une variante, la composition du milieu réactionnel est analysée en continu et les débits d'injection en éthylène et butadiène sont ajustés pour maintenir dans le milieu 25 réactionnel des concentrations en éthylène et en butadiène constantes. La température est maintenue constante. Dans une autre variante, les débits d'injection en éthylène et butadiène sont ajustés pour maintenir une pression éthylène et une pression butadiène constantes dans le réacteur. En particulier, l'éthylène et le butadiène sont injectés selon un rapport de débit pré-30 déterminé. En particulier, on injecte une composition comprenant l'éthylène et le butadiène à concentrations en éthylène et en butadiène constantes. 3045612 4 Le système catalytique comprend avantageusement au moins deux constituants, d'une part, un métallocène répondant à la formule (I) : [P(Cp1)(Cp2)Met] (I) - avec : 5 Met étant un groupe comportant : o au moins un atome scandium, yttrium ou un atome de lanthanide, dont le numéro atomique va de 57 à 71, o au moins un ligand monovalent, appartenant au groupe des halogènes, tel que le chlore, l'iode, le brome, le fluor, au groupe des amidures, des alkyles ou des borohydrures 10 o éventuellement d'autres constituants tels que des, molécules complexantes, appartenant au groupe des éthers ou des amines, P étant un groupe, à base d'au moins un atome de silicium ou de carbone, pontant les deux groupes Col et Cp2 Col et Cp2, sont identiques entre eux ou différents l'un de l'autre 15 o lorsque Col et Cp2 sont identiques entre eux, ils sont choisis parmi les indényles substitués en position 2, tels que le 2-méthylindène, le 2-phénylindène, parmi les fluorényles, substitués ou non, tel que le fluorényle, le 2,7-ditertiobutyl-fluorényle, le 3,6-ditertiobutylfluorényle, o lorsque Col et Cp2 sont différents entre eux, Col est choisi parmi les fluorényles, 20 substitués ou non, tel que le fluorényle, le 2,7-ditertiobutyl-fluorényle, le 3,6-ditertiobutyl- fluorényle, Cp2 est choisi parmi les cyclopentadiényles substitués en position 2 et 5, tels que le tétraméthylcyclopentadiène, parmi les indényles substitués en position 2, tels que le 2- méthylindène, le 2-phénylindène, parmi les fluorényles substitués, tels que le 2,7- ditertiobutyl-fluorényle, le 3,6-ditertiobutyl-fluorényle. 25 d'autre part un co-catalyseur étant un alkyl magnésium, un alkyl lithium, un alkyl aluminium, un réactif de Grignard, ou un mélange de ces constituants. L'invention a également pour objet un copolymère d'éthylène et de butadiène obtenu par le procédé selon l'invention, caractérisé en ce que la microstructure du copolymère est 30 homogène. Avantageusement, le copolymère d'éthylène et de butadiène selon l'invention est un élastomère. 3045612 5 L'invention a également pour objet une composition, en particulier une composition de caoutchouc, comprenant un copolymère selon l'invention. L'invention a également pour objet un pneumatique dont un des éléments constitutifs comprend une composition selon l'invention. 5 Dans la présente description, tout intervalle de valeurs désigné par l'expression « entre a et b» représente le domaine de valeurs allant de plus de a à moins de b (c'est-à-dire bornes a et b exclues) tandis que tout intervalle de valeurs désigné par l'expression « de a à b » signifie le domaine de valeurs allant de a jusqu'à b (c'est-à-dire incluant les bornes 10 strictes a et b). Par « unité éthylène », on désigne, au sens de la présente invention, les unités de formule -(CH2-CH2)-. Par « unité butadiène », on désigne, au sens de la présente invention, les unités 1,4 de formule -(CH2-CH=CH-CH2)- et les unités 1,2 de formule -(CH2-C(CH=CH2))-. Les unités 1,4 15 de formule -(CH2-CH=CH-CH2)- peuvent être de configuration trans ou cis. Par « unité trans 1,2-cyclohexane », on désigne, au sens de la présente invention, les unités de formule : 20 Dans l'expression « significativement exempte de gradient de composition », par « significativement », on entend, au sens de la présente invention, une variation inférieure à 2% molaire. Dans l'expression « la concentration est identique ou quasi-identique à », par « quasi-identique », on entend, au sens de la présente invention, une variation inférieure à 2% 25 molaire. Le « milieu réactionnel » désigne, au sens de la présente invention, la solution au sein du réacteur. Par l'expression « température constante » on entend, au sens de la présente invention, une variation de température inférieure à 5°C au sein du réacteur. 3045612 6 Par l'expression « pression éthylène », on désigne, au sens de la présente invention, la pression partielle d'éthylène au sein du réacteur. Par l'expression « pression butadiène », on désigne, au sens de la présente invention, la pression partielle de butadiène au sein du réacteur. 5 Par l'expression « pression monomères », on désigne, au sens de la présente invention, la somme des pressions « pression éthylène » et « pression butadiène », c'est-à-dire la somme des pressions partielles des monomères à polymériser au sein du réacteur. L'expression « pression » sans autre indication spécifique indique la pression totale au sein du réacteur et est la résultante des « pression éthylène », « pression butadiène » et 10 la contribution des autres constituants du milieu réactionnel, tel que le ou les solvants, ou encore le gaz inerte selon les cas (par exemple : azote). Par l'expression pression « constante », on entend, au sens de la présente invention, une variation de pression inférieure à 0,5 bars. Par l'expression «concentrations en éthylène et en butadiène constantes», on entend, 15 au sens de la présente invention, des variations inférieures à 0.1 mol/L. BREVE DESCRIPTION DES DESSINS Figure 1 : schéma de principe pour une polymérisation selon le premier mode de fonctionnement de l'invention 20 Figure 2 : schéma de principe pour une polymérisation selon le deuxième mode de fonctionnement, première variante, de l'invention Figure 3 : schéma de principe pour une polymérisation selon le deuxième mode de fonctionnement, deuxième variante, de l'invention. Significations des sigles utilisés dans ces figures : 25 CIC : Concentration Indicator Controller, régulateur indicateur de concentration PIC : Pressure Indicator Controller, régulateur indicateur de pression FI : Flow Indicator, débitmètre FC : Flow Controller, régulateur de débit Figure 4 : pourcentage de cristallinité en fonction du pourcentage molaire d'éthylène 30 incorporé pour un copolymère sans maîtrise (tirets) et pour un copolymère selon l'invention (pointillés) DESCRIPTION DETAILLEE DE L'INVENTION 3045612 7 L'invention a pour objet un copolymère d'éthylène et de butadiène comprenant, répartis statistiquement, des unités éthylène, des unités butadiène, des unités trans-1,2-cyclohexane, la fraction molaire d'unités éthylène dans ledit copolymère étant égale ou supérieure à 50%, par rapport au nombre de moles total d'unités éthylène, butadiène et trans-1,2-cyclohexane, 5 caractérisé en ce que la microstructure du copolymère est homogène. Un copolymère est de microstructure homogène lorsque pour chacune de ces unités, à chaque instant de polymérisation, les concentrations dans la chaîne sont identiques ou quasi-identiques. Ainsi, pour chacune de ces unités, à un instant donné, la concentration est identique ou quasi-identique à sa concentration à l'instant juste avant et après, et ainsi à tout 10 instant de la polymérisation. En particulier, dans le copolymère d'éthylène et de butadiène la concentration molaire en chacune de ces unités est constante tout le long de la chaîne du copolymère. Ainsi, pour un nombre représentatif d'unités successives définissant un segment, présent en début, milieu, fin ou en tout autre endroit de la chaîne du copolymère, la concentration en unités 15 éthylène, unités butadiène et unités trans-1,2-cyclohexane est identique ou quasi-identique dans chaque segment. Un enchaînement de 10 unités peut-être un nombre représentatif. Avantageusement, la concentration en unités éthylène, en unités butadiène, et en unités trans-1,2-cyclohexane est identique ou quasi-identique tout le long de la chaîne du copolymère. La concentration en chacune des unités va pouvoir être déterminée à l'avance 20 en fonction de la nature du système catalytique choisi et des conditions opératoires (concentrations et pression monomères notamment). Contrairement aux copolymères synthétisés jusque-là, on n'observe pas de sur-concentration en une de ces unités, en particulier en début ou en fin de chaîne. Autrement dit, la microstructure est exempte ou significativement exempte de gradient de composition. 25 D'une manière surprenante, et forte intéressante, le contrôle de la microstructure du copolymère permet d'accéder à des copolymères ayant de faibles taux de cristallinité alors même que la concentration molaire en unités éthylène est très importante. Ainsi, il est possible d'accéder à des copolymères comportant des teneurs élevées en unités éthylène et 30 présentant un taux de cristallinité limité. Dans le copolymère selon l'invention, la fraction molaire d'unités éthylène, par rapport au nombre de moles total d'unités éthylène, butadiène et trans-1,2-cyclohexane, est égale ou supérieure à 50% molaire. Il varie avantageusement de 50% en moles à 99% en moles, plus 3045612 8 avantageusement de 50% en moles à 90% en moles, encore plus avantageusement de 65% en moles à 80% en moles, par rapport au nombre de moles total d'unités éthylène, butadiène et trans-1,2-cyclohexane. En effet, il est, par la présente invention, possible d'obtenir des copolymères ayant une 5 forte concentration molaire en unités éthylène tout en ayant une faible cristallinité. Avantageusement, le copolymère d'éthylène et de butadiène selon l'invention a une cristallinité inférieure à 25%, plus avantageusement inférieure à 15%, encore plus avantageusement inférieure à 10%. 10 Selon un exemple particulièrement avantageux de réalisation de l'invention, dans le copolymère éthylène/butadiène la fraction molaire d'unités butadiène, par rapport au nombre de moles total d'unités éthylène, butadiène et trans-1,2-cyclohexane, dans ledit copolymère est inférieure à 50% molaire. La fraction molaire d'unités butadiène varie avantageusement 15 de 1% à 35% molaire, par rapport au nombre de moles total d'unités éthylène, butadiène et trans-1,2-cyclohexane. Les unités butadiène désignent les unités 1,4 de formule -(CH2-CH=CH-CH2)- , de configuration trans ou cis, et 1,2 de formule -(CH2-C(CH=CH2))- . La concentration en chacune de ces unités va également être constante tout le long de la chaîne du copolymère. 20 Elle va également pouvoir être déterminée à l'avance en fonction de la nature du système catalytique choisi et des conditions opératoires (concentrations et pression monomères notamment). De préférence, les copolymères selon l'invention sont tels qu'ils comprennent des unités 25 trans-1,2 cyclohexane, provenant d'une insertion du butadiène et de l'éthylène, selon une fraction molaire supérieure à 0 % et, à titre encore plus préférentiel, égale ou supérieure à 1 %, par rapport au nombre de moles total d'unités éthylène, butadiène et trans-1,2cyclohexane . Selon un exemple de réalisation de l'invention, dans le copolymère éthylène/butadiène 30 la fraction molaire des unités trans-1,2-cyclohexane est compris entre 0% et 25%, avantageusement va de 1 à 10%, par rapport au nombre de moles total d'unités éthylène, butadiène et trans-1,2-cyclohexane. 3045612 9 Selon un autre exemple de réalisation de l'invention, dans le copolymère éthylène/butadiène la fraction molaire des unités trans-1,2-cyclohexane est comprise entre 0% et 25%, avantageusement est supérieure à 0% et inférieure ou égale à 5%, par rapport au nombre de moles total d'unités éthylène, butadiène et trans-1,2-cyclohexane. 5 Pour un système catalytique donné, la concentration relative en chacune des unités est dépendante de la concentration en monomères dans le milieu réactionnel, et donc est dépendante des conditions opératoires dans le réacteur, en particulier la pression éthylène, la pression butadiène et la pression monomères au sein du réacteur. Ainsi, indépendamment des rapports de réactivité des monomères vis-à-vis du système catalytique mis en oeuvre, les 10 fractions molaires de chacune des unités peuvent être ajustées par les conditions de mise en oeuvre de la polymérisation. Avantageusement, les copolymères d'éthylène et de butadiène selon l'invention présentent une masse Mn allant de 1 000 g/mol à 1 500 000 g/mol, plus préférentiellement 15 allant de 60 000 g/mol à 250 000 g/mol. Selon une autre caractéristique de l'invention, les copolymères selon l'invention présentent un indice de polymolécularité qui est inférieur à 2,5. De préférence, l'indice Ip desdits copolymères est inférieur ou égal à 2 et, à titre encore plus préférentiel, cet indice Ip est inférieur ou égal à 1,9. A l'instar des masses moléculaires Mn, les indices de 20 polymolécularité Ip ont été déterminés dans la présente demande par chromatographie d'exclusion stérique (technique SEC décrite avant les exemples). Les copolymères selon l'invention présentent de préférence une température de transition vitreuse Tg qui est inférieure à 25°C. Plus précisément, ces copolymères peuvent par exemple présenter une température Tg comprise entre -45 °C et -20 °C. 25 Les copolymères selon l'invention sont avantageusement des élastomères. L'invention a également pour objet un procédé semi-continu de préparation d'un copolymère d'éthylène et de butadiène selon l'invention, comprenant la polymérisation en solution, dans un solvant hydrocarboné, à une température comprise entre 0°C et 200°C, avantageusement 30 comprise entre 0°C et 120°C, d'éthylène et de butadiène en présence d'un système catalytique permettant la formation d'unités trans-1,2-cyclohexane dans la chaîne polymère, dans un réacteur, caractérisé en ce que la polymérisation est conduite à température constante, à pression éthylène et pression butadiène constantes, en ce que de l'éthylène et 3045612 10 du butadiène sont injectés de manière continue et contrôlée dans le réacteur et ce que dans le milieu réactionnel, à chaque instant de la polymérisation, les concentrations en éthylène et en butadiène sont conservées constantes. Le réacteur est muni de moyens d'agitation. 5 Le procédé selon l'invention est ainsi un procédé contrôlé, pour lequel on maîtrise les quantités d'éthylène et de butadiène introduites, qui sont définies notamment en fonction du système catalytique choisi et de la microstructure recherchée. Ce contrôle permet à la fois de définir la microstructure du polymère synthétisé, mais aussi de définir et de maintenir la 10 pression éthylène et la pression butadiène constantes. L'étape de polymérisation est avantageusement réalisée selon un procédé semicontinu en solution en présence d'un système catalytique permettant la formation d'unités trans 1,2-cyclohexane avec une injection continue des co-monomères, éthylène et butadiène, dans un réacteur agité pour obtenir un copolymère de composition homogène et statistique 15 tout le long de la chaîne. Le contrôle spécifique de l'injection des co-monomères permet de contrôler le taux d'incorporation d'éthylène et butadiène et l'homogénéité de la microstructure permettant ainsi d'accéder à des copolymères de faible taux de cristallinité. 20 Le système catalytique comprend avantageusement au moins deux constituants, d'une part un métallocène répondant à la formule (I) : [P(CP1)(CP2)Meti (I) - avec : 25 Met étant un groupe comportant : o au moins un atome scandium, yttrium ou un atome de lanthanide, dont le numéro atomique va de 57 à 71, o au moins un ligand monovalent, appartenant au groupe des halogènes, tel que le chlore, l'iode, le brome, le fluor, au groupe des amidures, des 30 alkyles ou des borohydrures, o éventuellement d'autres constituants tels que des molécules complexantes, appartenant au groupe des éthers ou des amines, 3045612 11 P étant un groupe, à base d'au moins un atome de silicium ou de carbone, pontant les deux groupes Cpl et Cp2 Cpl et Cp2, sont identiques entre eux ou différents l'un de l'autre o lorsque Cpl et Cp2 sont identiques entre eux, ils sont choisis parmi les indényles 5 substitués en position 2, tels que le 2-méthylindène, le 2-phénylindène, parmi les fluorényles, substitués ou non, tel que le fluorényle, le 2,7-ditertiobutyl-fluorényle, le 3,6-ditertiobutyl-fluorényle, o lorsque Cpt et Cp2 sont différents entre eux, Cpl est choisi parmi les fluorényles, substitués ou non, tel que le fluorényle, le 2,7-ditertiobutyl-fluorényle, le 3,6- 10 ditertiobutyl-fluorényle, Cp2 est choisi parmi les cyclopentadiényles substitués en position 2 et 5, tels que le tétraméthylcyclopentadiène, parmi les indényles substitués en position 2, tels que le 2-méthylindène, le 2-phénylindène, parmi les fluorényles substitués, tels que le 2,7-ditertiobutyl-fluorényle, le 3,6-ditertiobutylfluorényle. 15 d'autre part un co-catalyseur étant un alkyl magnésium, un alkyl lithium, un alkyl aluminium, un réactif de Grignard, ou un mélange de ces constituants. A titre de groupes cyclopentadiényles, fluorényles et indényles substitués, on peut citer 20 ceux substitués par des radicaux alkyles ayant 1 à 6 atomes de carbone ou par des radicaux aryles ayant 6 à 12 atomes de carbone. Le choix des radicaux est aussi orienté par l'accessibilité aux molécules correspondantes que sont les cyclopentadiènes, les fluorènes et indènes substitués, parce que ces derniers sont disponibles commercialement ou facilement synthétisables. 25 Dans la présente demande, dans le cas du groupe cyclopentadiényle, la position 2 (ou 5) désigne la position de l'atome de carbone qui est adjacent à l'atome de carbone auquel est attaché le groupe pontant P, comme cela est représenté dans le schéma ci-après. 30 3045612 12 A titre de groupe cyclopentadiényle substitué en position 2 & 5, on peut citer plus particulièrement le groupe tétraméthylcyclopentadiényle. Dans le cas du groupe indényle, la position 2 désigne la position de l'atome de carbone 5 qui est adjacent à l'atome de carbone auquel est attaché le groupe pontant P, comme cela est représenté dans le schéma ci-après. A titre de groupes indényles substitués en position 2, on peut citer plus particulièrement 10 le 2-méthylindényle, le 2-phénylindényle. A titre de groupes fluorényles substitués, on peut citer plus particulièrement les groupes 2,7-ditertiobutyl-fluorényle et 3,6-ditertiobutyl-fluorényle. Les positions 2, 3, 6 et 7 désignent respectivement la position des atomes de carbone des cycles comme cela est représenté 15 dans le schéma ci-après, la position 9 correspondant à l'atome de carbone auquel est attaché le groupe pontant P. Avantageusement, le métallocène est un métallocène de lanthanide. A titre préférentiel 20 le métallocène de lanthanide est choisi parmi les composés [Me2Si(Flu)2Nd(BH4)2Li(THF)], [Me2Si(Flu)2Nd(BH4)(THF)], [Me2Si(2-Melnd)2Nd(BH4)], [Me2Si(C5Me4)(Flu)Nd(BH4)], [Me2Si(2-Melnd)(Flu)Nd(BH4)] et le co-catalyseur est choisi parmi les dialkylmagnésiens tels que l'éthylbutylmagnésium ou le butyloctylmagnésium. 3045612 13 Le symbole « Flu » représente le groupe fluorényle en C13H8 et le symbole « Melnd » représente un groupe indényle substitué en position 2 par un méthyle. De tels systèmes ont par exemple été décrits dans les demandes WO 2004/035639, et WO 2007/054224. 5 Optionnellement le système catalytique peut comprendre d'autres constituants, choisis parmi les éthers, les solvants aliphatiques, ou d'autres composés connus de l'homme de l'art et compatibles avec de tels systèmes catalytiques. 10 La réaction de polymérisation de l'éthylène et butadiène en solution est mise en oeuvre dans un ou plusieurs réacteurs en parallèle. Quand plusieurs réacteurs selon l'invention sont en parallèle, la gestion du cadencement peut être ajustée selon les besoins de fabrication et en cohérence avec les étapes préalable de préparation des réactifs et subséquente de récupération du polymère. 15 Chaque réacteur doit assurer un niveau de mélange optimal entre la phase gaz et la phase liquide. A titre d'exemple, nous pouvons citer les modules d'agitation interne type arbre creux ou/et les modules de recirculation de la phase gaz via une boucle extérieure avec injection dans la phase liquide. Il est préférable d'utiliser des réacteurs permettant de tenir et contrôler au moins 15 20 bars de pression, préférentiellement au moins 200 bars de pression. En effet, la pression éthylène et la pression butadiène doivent être constantes, tout le long de la polymérisation afin de garantir une microstructure homogène tout le long de la chaîne polymère, ainsi que les niveaux de productivité attendus. Il est également préférable d'utiliser des réacteurs avec un dispositif de contrôle de 25 température efficace. Par exemple, une double enveloppe, un condenseur interne dans la phase gaz, un échangeur de chaleur dans la phase liquide, un refroidisseur dans la boucle extérieure de recirculation de gaz. La température de polymérisation est avantageusement comprise entre 0°C et 200°C, plus avantageusement comprise entre 0°C et 120°C. La température de polymérisation est 30 choisie en fonction du système catalytique et du produit à obtenir. On contrôle également la température, qui a une influence sur la macrostructure et la microstructure, pour la maintenir constante tout le long de la phase de polymérisation dans la plage choisie. . 3045612 14 La pression éthylène, constante lors de l'étape de polymérisation, peut avantageusement aller de 1 à 100 bar. La pression butadiène, constante lors de l'étape de polymérisation, peut avantageusement aller de 1 à 100 bar. En particulier, il a été constaté que la concentration relative en les différentes unités peut également être pilotée par la 5 pression éthylène et la pression butadiène. Dans une première variante, la pression monomères va de 1 à 25 bars, plus avantageusement de 4 à 25 bars, et le copolymère comprend des unités trans-1,2- cyclohexane en une fraction molaire comprise entre 0% et 25 %, plus avantageusement allant de 1 à 10 %, par rapport au nombre de moles total d'unités éthylène, butadiène et 10 trans-1,2-cyclohexane. Dans une autre variante, la pression monomères va de 25 à 100 bars, plus avantageusement de 25 à 80 bars, et le copolymère comprend des unités trans-1,2- cyclohexane en une fraction molaire comprise entre 0% et 25 %, plus avantageusement supérieure à 0% et inférieure ou égale à 5 %, par rapport au nombre de moles total d'unités 15 éthylène, butadiène et trans-1,2-cyclohexane. Selon l'invention, un système de gestion d'injection des monomères est couplé au réacteur pour maintenir constantes la pression éthylène et la pression butadiène et ainsi garantir un polymère statistique et exempt de gradient de composition tout le long de la 20 chaîne. Dans un premier mode de fonctionnement, ce système de maîtrise de l'injection des monomères peut être constitué d'un moyen de mesure de la concentration d'éthylène dans le milieu réactionnel et d'un moyen de mesure de la concentration de butadiène dans le milieu 25 réactionnel. Par conséquent, les débits d'injection de chacun des deux monomères sont ajustés en fonction de la mesure de composition du milieu réactionnel. Ces ajustements se font pour assurer une concentration constante à la consigne en éthylène et en butadiène dans le milieu réactionnel. Ainsi, dans ce premier mode de fonctionnement, la composition du milieu réactionnel 30 est analysée en continu et les débits d'injection en éthylène et en butadiène sont ajustés pour maintenir dans le milieu réactionnel des concentrations en éthylène et en butadiène constantes. 3045612 15 Dans ce mode de fonctionnement, la température est maintenue constante tout le long de la phase de polymérisation. Dans ce mode de fonctionnement, le butadiène est avantageusement injecté sous forme liquide. 5 Dans ce mode de fonctionnement, l'éthylène est avantageusement injecté sous forme gazeuse. A titre d'exemple et non limitatif, le moyen de mesure peut être effectué par des méthodes type absorbance dans la gamme d'infrarouge, des méthodes type absorbance dans la gamme de l'ultraviolet/visible, ou par chromatographie gazeuse. 10 Un exemple de réacteur selon ce premier mode de fonctionnement est représenté sur la figure 1, les conduits d'alimentation en solvant et en système catalytique n'étant pas représentés, 1. Réacteur 2A et 2B. Vannes de régulation de débit 15 3. Conduit d'alimentation en éthylène 4. Conduit d'alimentation en butadiène 5. Moyens d'agitation 6. Conduit de vidange du réacteur 7. Refroidissement externe du réacteur 20 8. Moteur d'entraînement des moyens d'agitation 9A et 9B. Contrôleurs automatiques de la concentration d'éthylène et du butadiène dans le milieu réactionnel Le réacteur 1 comprend des moyens de mesure (non représentés) de la concentration de l'éthylène et celle du butadiène dans le milieu réactionnel, reliés à un contrôleur 25 automatique de la concentration d'éthylène et de butadiène, respectivement 9A et 9B, asservissant les débits respectifs d'injection de l'éthylène alimenté par un conduit 3 et du butadiène alimenté par un conduit 4 par la commande des vannes 2A et 2B . Le réacteur comprend des moyens d'agitation 5, ici plusieurs pâles. La température au sein du réacteur est maintenue constante tout le long de la phase de polymérisation. 30 Dans un deuxième mode de fonctionnement, le débit d'injection en éthylène et butadiène est continu et est ajusté pour maintenir une pression éthylène et une pression butadiène constantes dans le réacteur. 3045612 16 Dans ce mode de fonctionnement, la température est maintenue constante tout le long de la phase de polymérisation. Dans ce mode de fonctionnement, la concentration en éthylène dans le milieu réactionnel est maintenue constante en gérant la pression au sein du réacteur avec un ajout 5 en continu d'éthylène. En effet, en maintenant la pression éthylène constante au sein du réacteur et en injectant continument de l'éthylène, à un débit qui peut varier, on compense la consommation d'éthylène. Il en va de même pour le butadiène. Dans une première variante, l'éthylène et le butadiène sont injectés selon un rapport de 10 débit pré-déterminé. Ainsi, l'injection des monomères est contrôlée par la pression éthylène et la pression butadiène du réacteur et par un rapport de débits connu par les différents outils disponibles auprès de l'homme de l'art (expérimentation, simulation numérique), et adaptés au système catalytique mis en oeuvre. Un exemple de réacteur selon ce premier mode de fonctionnement est représenté sur 15 la figure 2, les conduits d'alimentation en solvant et en système catalytique n'étant pas représentés. 1 Réacteur 2A et 2B Vannes de régulation de débit 3 Conduit d'alimentation en Ethylène 20 4 Conduit d'alimentation en Butadiène 5 Moyens d'agitation 6 Conduit de vidange du réacteur 7 Refroidissement externe du réacteur 8 Moteur d'entraînement des moyens d'agitation 25 9 Contrôleur automatique de la pression du réacteur 10 et 11 Moyens de mesure de débit 12 Contrôleur du ratio de débits d'alimentation d'éthylène et de butadiène Dans ce mode de fonctionnement, le butadiène est avantageusement injecté sous 30 forme liquide. Dans ce mode de fonctionnement, l'éthylène est avantageusement injecté sous forme gazeuse. 3045612 17 Le réacteur 1 comprend un moyen de mesure de la pression (non représenté) au sein du réacteur relié à un contrôleur automatique de la pression du réacteur 9 qui asservit les débits d'injection de l'éthylène et du butadiène, respectivement alimentés par un conduit 3 et un conduit 4. Les pressions éthylène et butadiène sont maintenues constantes en maintenant 5 constante la pression totale au sein du réacteur. Les débits d'injection de l'éthylène et du butadiène, régulés par l'ouverture des vannes respectives 2A et 2B et mesurés respectivement par des moyens de mesure de débit 10 et 11, sont par ailleurs contrôlés par un contrôleur du ratio de débits d'alimentation d'éthylène et de butadiène 12 pour respecter le rapport de débit pré-établi. Le réacteur comprend des moyens d'agitation 5, ici plusieurs 10 pâles. La température au sein du réacteur est maintenue constante tout le long de la phase de polymérisation. Dans une deuxième variante, on injecte une composition comprenant l'éthylène et le butadiène à concentrations en éthylène et en butadiène constantes. 15 Un exemple de réacteur selon ce premier mode de fonctionnement est représenté sur la figure 3, les conduits d'alimentation en solvant et en système catalytique n'étant pas représentés. 1. Réacteur 2. Vanne de régulation de débit 20 3. Conduit d'alimentation en Ethylène 4. Conduit d'alimentation en Butadiène 5. Moyens d'agitation 6. Conduit de vidange 7. Refroidissement externe 25 8. Moteur d'entraînement du mobile d'agitation 9. Contrôleur automatique de la pression du réacteur Le réacteur 1 comprend un moyen de mesure de la pression (non représenté) au sein du réacteur, relié à un contrôleur automatique de la pression du réacteur 9 qui asservit le 30 débit d'injection du pré-mélange éthylène/butadiène par l'intermédiaire d'une vanne 2, l'éthylène et le butadiène étant alimentés respectivement par un conduit 3 et un conduit 4. Les pressions éthylène et butadiène sont maintenues constantes en maintenant constant la pression totale au sein du réacteur. Le réacteur comprend des moyens d'agitation 5, ici 3045612 18 plusieurs pâles. La température au sein du réacteur est maintenue constante tout le long de la phase de polymérisation. Dans ce mode de fonctionnement, le mélange butadiène / éthylène est avantageusement injecté sous forme liquide ou supercritique. En effet, l'injection peut être à 5 des pressions suffisamment élevées, en particulier de 52 à 250 bar, plus avantageusement de 60 à 100 bar, et des températures suffisamment basses, en particulier de 0 à 50°C, plus avantageusement de 5 à 25°C, pour avoir un mélange liquide dans le but d'adapter les conditions d'injection aux technologies existantes. 10 Le procédé de polymérisation en solution comprend de manière générale trois grandes étapes : Etape 1 : étape de préparation Etape 2 : étape de polymérisation Etape 3 : étape de récupération du polymère 15 Etape 1 : L'objectif de l'étape 1 est de : - Purifier les monomères (éthylène et butadiène) et le solvant si nécessaire - Préparer la solution de système catalytique 20 Les techniques de purification des monomères et solvant dépendent de la nature des impuretés et leur teneur. Nous pouvons citer à titre d'exemple, et non limitatifs, que des techniques de distillation ou d'adsorption chimique peuvent être envisagés pour la purification des monomères ou solvant. 25 Comme solvant nous pouvons citer quelques exemples comme les alcanes en C2 à C30, les alcanes ramifiés en C4 à C30, les alcanes cycliques en C5-C6, les alcanes cycliques ramifiés en C6-C30, les solvants aromatiques en C6-C30 et les mélanges de ces produits. La préparation de la solution de système catalytique est une étape délicate puisque ce type de système catalytique ne tolère pas la présence d'air ou de produits protiques comme par 30 exemple l'eau ou des alcools. La préparation se fait avec le solvant de polymérisation purifié et/ou recyclé du procédé. Etape 2 : - - - 3045612 19 L'étape 2 comprend la réaction de polymérisation telle que décrite précédemment. Avant la phase de production, le réacteur ou les réacteurs doivent être nettoyés de façon à ce que le taux d'impuretés présentes dans le réacteur soit inférieur ou égal au taux 5 d'impuretés toléré par le système catalytique. A titre d'exemple, le réacteur peut être lavé par le solvant purifié dans l'étape 1 et le taux d'impuretés mesuré sur le solvant de lavage. Dans un autre mode complémentaire ou de remplacement, les impuretés du réacteur néfastes pour la polymérisation sont neutralisées par lavage par une solution d'alkyle 10 aluminium ou d'alkylmagnésium. On dit alors que le réacteur est rendu inerte. Le cadencement de production est engagé après la phase de nettoyage. Le cadencement qui permet d'obtenir le copolymère selon l'invention est avantageusement divisé en trois phases : - Phase 1) chargement du réacteur La phase 1) commence par le chargement du réacteur avec la quantité choisie de solvant ou 15 mélange de solvants. Cette phase se fait de préférence sous atmosphère inerte, à la température de la réaction visée et avec le ou les systèmes de mélange en fonctionnement au régime souhaité. Puis, les monomères sont introduits tout en respectant la composition souhaitée pour le milieu. L'introduction de monomères se termine quand la pression du réacteur atteint la 20 pression souhaitée. La phase 1 est terminée quand les solvants et les monomères sont dans le réacteur à pression, température et composition en monomères souhaités. - Phase 2) polymérisation 25 La phase 2) démarre avec l'injection de la solution du système catalytique dans le réacteur, à quantité souhaitée. La phase de polymérisation se poursuit avec une alimentation continue des monomères selon un des modes décrits précédemment. Le contrôle de la température et le maintien de la pression éthylène et de la pression 30 butadiène constantes sont essentiels pour obtenir le produit souhaité. Le cycle de la phase 2 se termine une fois la conversion en monomères souhaitée atteinte. Le temps de polymérisation correspondant est déterminé par les différents outils disponibles 3045612 20 auprès de l'homme de l'art (expérimentation, simulation numérique), et adapté au système catalytique et aux conditions expérimentales mises en oeuvre. - Phase 3) déchargement et stoppage de la polymérisation La phase 3 consiste à vidanger le réacteur de polymérisation. Au moment de la vidange du 5 réacteur, la solution polymère est mélangée avec un agent de terminaison, ou « stoppeur », pour arrêter la réaction de polymérisation et désactiver le système catalytique. Cet agent peut être un alcool ou tout autre composé chimique conduisant à la désactivation du système catalytique. Le stoppage de la réaction peut se faire dans le réacteur ou à l'extérieur (autre réacteur, tube, ...). 10 Une fois terminée la phase 3), l'étape de polymérisation est terminée. Etape 3 : L'étape 3) consiste à : - récupérer le polymère de la solution et le séparer de son solvant selon toute méthode 15 connue de l'homme de l'art, de telle sorte à l'isoler et l'amener à un taux de matières volatiles inférieur à 1% en poids, - récupérer le solvant et les monomères non convertis et les recycler en totalité ou en partie à l'étape 1) si une purification est nécessaire ou en totalité ou en partie à l'étape 2) si la purification n'est pas nécessaire. 20 Pour cela, nous pouvons citer de manière non limitative plusieurs techniques de récupération connues de l'homme de l'art, comme : - La décantation, si deux phases liquides peuvent se former dans les conditions de séparation. Une des phases est riche en polymère l'autre riche en solvant et en monomères qui n'ont pas réagi. Cette technique peut être possible si le mélange solvant, monomères et 25 polymère le permet, et avantageuse d'un point de vue énergétique. Souvent, cette technique est présente après l'étape 2) ; - Le flash, qui consiste à séparer par dévolatilisation le solvant et les monomères non convertis du polymère par effet thermique ou par effet d'une réduction de la pression ou les deux. Souvent, cette technique est présente après l'étape 2) ou la décantation; 30 - Le stripping, qui consiste à séparer le solvant et les monomères non convertis du polymère par la présence d'un tiers corps inerte comme l'azote, la vapeur. Cette étape peut être couplée avec un effet thermique pour améliorer la récupération du polymère. Souvent, cette technique est présente après la dévolatilisation par flash ; 3045612 21 - l'essorage, qui consiste à presser des particules d'élastomère pour extraire les constituants liquides contenus à l'intérieur des particules d'élastomère. Souvent, cette technique est présente après une étape de stripping ; - L'extrusion/flash, qui consiste à comprimer le polymère à des pressions élevées et à 5 des températures suffisamment élevées pour par la suite effectuer une détente par un flash. Cela permet de dévolatiliser quasiment la totalité des résidus de solvant et de monomères non convertis. Souvent, cette technique est présente après une étape d'essorage ou l'étape de flash - Le séchage avec un fluide, de préférence chaud, qui permet d'enlever les résidus de 10 solvant et de monomères non convertis dans le polymère. Souvent, cette technique est présente après une étape d'essorage ou l'étape de flash ; Dans un mode de fonctionnement préférentiel, la récupération du polymère de la solution polymère se fait par : 1 Concentration dans une succession d'étapes de flash pour obtenir une solution 15 polymère concentrée à au moins 15% en poids, préférentiellement à au moins 20% en poids et un flux gazeux de solvant et monomères non convertis exempts d'impuretés. Ce flux peut être recyclé à l'étape 2). 2 Stripping avec la vapeur d'eau pour obtenir le polymère avec un taux d'hydrocarbures (solvants et monomères non convertis) inférieur à 5% en poids, préférentiellement inférieur à 20 1% en poids. Le flux gazeux riche en solvant, en monomères non convertis et en vapeur d'eau est envoyé à l'étape 1) pour être purifié par décantation, distillation et/ou adsorption chimique. Le flux de polymère après cette étape est composé d'eau et de particules de polymère gorgés d'eau et de moins de 1% en poids d'hydrocarbures. 3 Filtration des particules de polymère puis essorage pour réduire le taux de matières 25 volatiles (hydrocarbures et eau) à moins de 5% en poids, de préférence à moins de 3% en poids de matières volatiles. 4 Compression à plus de 50 bars, chauffage à moins de 250°C, extrusion et flash à pression atmosphérique pour baisser le taux de matières volatiles à moins de 1% en poids. 5 Séchage à l'air chaud et sec (-80°C) pour attendre la spécification en taux de 30 matières volatiles, usuellement inférieur à 0.5 % en poids. L'invention a aussi pour objet le copolymère obtenu par le procédé selon l'invention. Ce copolymère est avantageusement un élastomère. 3045612 22 Compositions L'invention a également pour objet une composition comprenant un copolymère selon l'invention, de préférence un élastomère. 5 La composition est avantageusement une composition de caoutchouc, en particulier une composition utilisable dans la fabrication d'un pneumatique. Selon une variante avantageuse de l'invention, le copolymère selon l'invention est un élastomère Le copolymère selon l'invention est particulièrement utile pour la préparation de compositions telles que décrites dans brevet WO 2014/082919 Al ou WO 2014/114607 Al 10 au nom des Demanderesses. Si d'éventuels autres élastomères sont utilisés dans la composition, le copolymère selon l'invention constitue la fraction majoritaire en poids de l'ensemble des élastomères; il représente alors au moins 65%, de préférence au moins 70% en poids, plus préférentiellement au moins 75% en poids de l'ensemble des élastomères présents dans la composition élastomère. De manière préférentielle également, le 15 copolymère selon l'invention représente au moins 95% (en particulier 100%) en poids de l'ensemble des élastomères présents dans la composition. Ainsi, la quantité de copolymère conforme à l'invention est comprise dans un domaine qui varie de 65 à 100 pce, (parties en poids pour cent parties d'élastomère total), préférentiellement de 70 à 100 pce et notamment de 75 à 100 pce. De manière préférentielle également, la composition contient de 95 à 100 20 pce de copolymère selon l'invention. La composition selon l'invention, peut comporter en outre au moins un (c'est-à-dire un ou plusieurs) caoutchouc diénique à titre d'élastomère non thermoplastique. Par élastomère ou caoutchouc « diénique », doit être compris de manière connue un (on 25 entend un ou plusieurs) élastomère issu au moins en partie (i.e. ; un homopolymère ou un copolymère) de monomères diéniques (monomères porteurs de deux doubles liaisons carbone carbone, conjuguées ou non). Par élastomère diénique, doit être compris selon l'invention tout élastomère synthétique issu au moins en partie de monomères diéniques. Plus particulièrement, par élastomère diénique, 30 on entend tout homopolymère obtenu par polymérisation d'un monomère diène conjugué ayant 4 à 12 atomes de carbone, ou tout copolymère obtenu par copolymérisation d'un ou plusieurs diènes conjugués entre eux ou avec un ou plusieurs composés vinylaromatiques ayant de 8 à 20 atomes de carbone. Dans le cas de copolymères, ceux-ci contiennent de 20 3045612 23 % à 99 % en poids d'unités diéniques, et de 1 à 80 % en poids d'unités vinylaromatiques . A titre de diènes conjugués utilisables dans le procédé conforme à l'invention conviennent notamment le butadiène-1,3, le 2-méthy1-1,3-butadiène, les 2,3 di(alcoyle en Cl à C5)-1,3-butadiène tels que par exemple le 2,3-diméthyl-1,3-butadiène, 2,3-diéthyl-1,3-butadiène, 2- 5 méthy1-3-éthy1-1,3-butadiène, le 2-méthy1-3-isopropy1-1,3-butadiène, le phény1-1,3-butadiène, le 1,3-pentadiène, le 2,4-hexadiène, etc L'élastomère diénique de la composition conforme à l'invention est choisi préférentiellement dans le groupe des élastomères diéniques constitué par les polybutadiènes, les polyisoprènes de synthèse, le caoutchouc naturel, les copolymères de butadiène, les 10 copolymères d'isoprène et les mélanges de ces élastomères. De tels copolymères sont plus préférentiellement choisis dans le groupe constitué par les copolymères du styrène (SBR, SIR et SBIR), les polybutadiènes (BR), les polyisoprènes de synthèse (IR) et le caoutchouc naturel (NR). 15 Charge renforçante Lorsqu'une charge renforçante est utilisée, on peut utiliser tout type de charge habituellement utilisée pour la fabrication de pneumatiques, par exemple une charge organique telle que du noir de carbone, une charge inorganique capable de renforcer à elle seule, sans autre moyen qu'un agent de couplage intermédiaire, telle que de la silice, ou encore un coupage de ces 20 deux types de charge, notamment un coupage de noir de carbone et de silice. Pour coupler la charge inorganique renforçante à l'élastomère, on utilise de manière connue un agent de couplage (ou agent de liaison) au moins bifonctionnel destiné à assurer une connexion suffisante, de nature chimique et/ou physique, entre la charge inorganique (surface des particules ou des agrégats de particules) et l'élastomère selon l'invention, en 25 particulier des organosilanes ou des polyorganosiloxanes bifonctionnels. Additifs divers Les compositions de caoutchouc conformes à l'invention peuvent comporter également tout ou partie des additifs usuels habituellement utilisés dans les compositions d'élastomères 30 destinées à la fabrication de pneumatiques, comme par exemple des pigments, des agents de protection tels que cires anti-ozone, anti-ozonants chimiques, anti-oxydants, des agents anti- fatigue, des résines renforçantes ou plastifiantes, des accepteurs (par exemple résine phénolique novolaque) ou des donneurs de méthylène (par exemple HMT ou H3M) tels que 3045612 24 décrits par exemple dans la demande WO 02/10269, un système de réticulation à base soit de soufre, soit de donneurs de soufre et/ou de peroxyde et/ou de bismaléimides, des accélérateurs de vulcanisation, des activateurs de vulcanisation, des promoteurs d'adhésion tels que des composés à base de cobalt, des agents plastifiants, préférentiellement non 5 aromatiques ou très faiblement aromatiques choisis dans le groupe constitué par les huiles naphténiques, paraffiniques, huiles MES, huiles TDAE, les plastifiants éthers, les plastifiants esters (par exemple les trioléates de glycérol), les résines hydrocarbonées présentant une haute Tg, de préférence supérieure à 30°C, telles que décrites par exemple dans les demandes WO 2005/087859, WO 2006/061064 et WO 2007/017060, et les mélanges de tels 10 composés. L'invention a aussi pour objet un pneumatique dont un des éléments constitutifs comprend une composition selon l'invention. 15 Les caractéristiques précitées de la présente invention, ainsi que d'autres, seront mieux comprises à la lecture de la description suivante de plusieurs exemples de réalisation de l'invention, donnés à titre illustratif et non limitatif en relation avec les annexes jointes. MESURES ET TESTS UTILISES 20 DETERMINATION DES MASSES MOLAIRES : Analyse par Chromatographie d'Exclusion Stérique des copolymères : a) Pour les copolymères solubles à température ambiante dans le tétrahydrofuranne (THF), 25 on a déterminé les masses molaires par chromatographie d'exclusion stérique dans le THF. On a injecté les échantillons à l'aide d'un injecteur " Waters 717 " et d'une pompe " Waters 515 HPLC " à un débit de 1 ml.min-1 dans une série de colonnes " Polymer Laboratories ". Cette série de colonnes, placée dans une enceinte thermostatée à 45°C, est composée de : 30 - 1 précolonne PL Gel 5 pm, - 2 colonnes PL Gel 5 pm Mixte C, - 1 colonne PL Gel 5 pm-500 Â. 3045612 25 On a réalisé la détection à l'aide d'un réfractomètre " Waters 410 ". On a déterminé les masses molaires par calibration universelle en utilisant des étalons de polystyrène certifiés par " Polymer Laboratories " et une double détection avec réfractomètre et couplage au viscosimètre. 5 Sans être une méthode absolue, la SEC permet d'appréhender la distribution des masses moléculaires d'un polymère. A partir de produits étalons commerciaux de type Polystyrène les différentes masses moyennes en nombre (Mn) et en poids (Mw) peuvent être déterminées et l'indice de polymolécularité calculé (Ip = Mw/Mn). 10 b) Pour les copolymères insolubles à température ambiante dans le tétrahydrofuranne, les masses molaires ont été déterminées dans le 1,2,4-trichlorobenzène. On les a tout d'abord dissous à chaud (4 h 00 à 150°C), puis on les a injectés à 150°C avec un débit de 1 ml.min-1 dans un chromatographe " Waters Alliance GPCV 2000 " équipé de trois colonnes " Styragel " (2 colonnes " HT6E " et 1 colonne " HT2 "). 15 On a effectué la détection à l'aide d'un réfractomètre " Waters ". On a déterminé les masses molaires par calibration relative en utilisant des étalons polystyrène certifiés par " Polymer Laboratories ". DETERMINATION DES FRACTIONS MOLAIRES 20 On se reportera à l'article « Investigation of ethylene/butadiene copolymers microstructure by 1H and 13C NMR, Llauro M. F., Monnet C., Barbotin F., Monteil V., Spitz R., Boisson C., Macromolecules 2001,34, 6304-6311 », pour une description détaillée des techniques de RMN'H et de RMN13C qui ont été précisément utilisées dans la présente demande pour déterminer les fractions molaires de ces unités trans-1,2 cyclohexane, ainsi 25 que les unités éthylène, butadiène 1,4-cis et butadiène 1,4-trans. DETERMINATION DE LA CRISTALLINITE La mesure de cristallinité se fait par comparaison de l'enthalpie de fusion observée dans le cas des EBR. Ce phénomène endothermique est observé lors de l'analyse du 30 thermogramme de la mesure DSC (Differential Scanning Calorimetry). La mesure se fait par balayage aller/retour de -150°C à 200°C sous atmosphère inerte (hélium) avec une rampe de 20°C/min. 3045612 26 Le signal correspondant au phénomène endothermique (fusion) est intégré et le taux de cristallinité est le rapport entre l'enthalpie mesurée et celle du polyéthylène parfaitement cristallin (290J/g) %Cristallinité = (Enthalpie mesurée en J/g) / (enthalpie théorique d'un polyéthylène 100% 5 cristallin en J/g) DETERMI NATION DE LA TEMPERATURE DE TRANSITION VITREUSE La température de transition vitreuse, Tg, est mesurée dans la présente demande par la technique DSC (Differential Scanning Calorimetry) sur un appareil de dénomination 10 « Setaram DSC 131 ». Le programme de température utilisé correspond à une montée en température de-120°C à 150°C à la vitesse de 10°C/min. On pourra se référer à la méthode décrite dans la demande WO 2007/054224 (page 11). EXEMPLES 15 La série d'exemples ci-dessous est destinée à illustrer quelques modes de réalisation de l'invention, conduisant à l'obtention d'une répartition homogène des différentes unités constitutives de copolymères de l'éthylène et du butadiène. Une première série d'exemples expérimentaux illustrent la répartition homogène des unités 20 au cours de la polymérisation, caractérisée par une analyse de la composition de copolymères tout au long de la polymérisation. Une seconde série d'exemples expérimentaux montrent que selon l'invention, la répartition homogène des unités le long de la chaîne de polymère peut décaler significativement le compromis taux de cristallinité en fonction du pourcentage molaire d'unités éthylène. 25 Une dernière série d'exemples obtenus par simulation numérique montre la capacité à obtenir une répartition homogène des différentes unités constitutives de copolymères de l'éthylène et du butadiène dans différentes conditions opératoires, notamment à plus forte concentration molaire en monomères dans le milieu réactionnel, et décrit la composition des copolymères accessibles selon l'invention. 30 Dans les tableaux, les abréviations suivantes sont utilisées : E. = unité éthylène B. = unité butadiène 3045612 27 B. 1,4 = unité butadiènel ,4-trans ou butadiènel ,4-cis B. 1,2 = unité butadiène-1,2 C. = unité trans-1,2-cyclohexane 5 Les pourcentages des unités sont des pourcentages molaires, par rapport au nombre de moles total d'unités éthylène, butadiène et trans-1,2-cyclohexane. Exemples - Partie A Dans cette partie est illustrée la copolymérisation de l'éthylène et du butadiène dans un 10 réacteur de volume utile de 87,5 L. Deux modes de gestion de l'ajout de monomères sont envisagés, avec ou sans dérive de la composition, pour deux types de mélanges en monomères, comme illustré dans le tableau ci-après. Composition monomère en Contrôle de la composition butadiène (% molaire) Contre - exemple 1 (C-EX 1) 20% En dérive Contre - exemple 2 (C-EX 2) 30% En dérive Exemple 1 (EX 1) 20% Contrôlée, selon l'invention Exemple 2 (EX 2) 30% Contrôlée, selon l'invention Tableau 1 15 Composition monomère en butadiène (% molaire) = pourcentage molaire total de butadiène introduit (phase 1+2), par rapport au nombre de moles total de monomères introduit (butadiène+éthylène, phases 1+2) 20 Le mode opératoire pour ces quatre exemples comprend les étapes suivantes : 1. Phase 1 : chargement du réacteur. On introduit les produits ci-dessous, aux quantités indiquées dans le tableau A-1, dans un réacteur agité, inerte : - toluène (solvant); - solution de Butyl-Octyl-Magnesium (BOMag) dans le toluène, utilisé ici pour 25 pour neutraliser les impuretés du réacteur, - éthylène, - éventuellement butadiène 3045612 28 Toutes ces introductions se font à pression atmosphérique, sous atmosphère inerte d'azote et à température ambiante. Une fois cette phase terminée, la pression totale du réacteur est de 8.5 bars. 5 2. Phase 2 : polymérisation On introduit le système catalytique, constitué du métallocène [Me2Si(Flu)2Nd(BH4)2Li(THF)] et l'agent d'alkylation BOmag à pression atmosphérique , sous atmosphère inerte d'azote et à température ambiante. Dans le tableau A1, ces quantités sont constantes et équivalentes pour tous les contre exemples C-EX1 et 2, et les exemples EX1 et EX2. Ces quantités 10 peuvent être déterminées par l'homme de l'art selon les caractéristiques recherchées des polymères à synthétiser. A ce moment, le système de contrôle de température est réglé afin de maintenir le milieu réactionnel à 80°C, la polymérisation démarre et dure jusqu'à atteindre la conversion en monomères souhaitée. 15 Les exemples diffèrent des contre-exemples en : un mode d'ajout discontinu de butadiène et d'ajout continu d'éthylène pour les contre-exemples 1 et 2 : des quantités supplémentaires de monomères sont introduites au fur et à mesure que la réaction de polymérisation consomment les monomères, de façon continu dans le cas de l'éthylène (afin de maintenir 20 la pression constante égale à 8,5 bars), et de façon discontinu dans le cas du butadiène dont les quantités sont ajoutées manuellement et déterminées selon le taux de conversion en monomères ; (ii) un mode d'ajout continu, pour les exemples 1 et 2, d'éthylène et de butadiène pour assurer l'obtention d'un copolymère d'éthylène et du butadiène 25 possédant une répartition homogène des différentes unités : les quantités d'éthylène et de butadiène sont ajoutées de façon contrôlée selon la composition de la phase liquide en monomères visée et afin d'atteindre une pression du réacteur de 8,5 bars. 30 3. Phase 3, En fin de polymérisation, le système catalytique est ensuite désactivé par ajout de méthanol et des anti-oxydants sont ajoutés à la solution de polymère. Le solvant est évaporé 3045612 29 et le polymère séché. Des prélèvements sont effectués tout au long de la polymérisation de manière à analyser la composition du copolymère au cours du temps. Le tableau A-1 ci-après décrit les conditions opératoires pour chacun des quatre essais. Le tableau A-2 montrent les principales caractéristiques des copolymères ainsi obtenus. Le 5 tableau A-3 ci-après décrit la composition moyenne du copolymère tout au long de la polymérisation. PHASE 1 PHASES 1+ 2 Solvant en kg Butadiène introduit en kg Ethylène introduit en kg Quantité totale de Quantité totale d'éthylène injectée en kg butadiène injectée en kg C- 58 0,8 1,81 2,100 4,750 EX1 C- 57 1,2 1,60 2;825 3,755 EX2 Ex 58,5 0 0 2,130 4,760 1 Ex 57,5 0 0 2,825 3,750 2 Tableau A-1 Masse de Durée de Tg en % cristallinité % E. % B. % B. % C. polymère (en polymérisation (en °C 1,4 1,2 kg) min.) C- EX 5,5 120 -36 22 82 5 7 6 1 C- EX 5,2 180 -44 0 70 8 15 7 2 Ex 5,5 120 -40 5 78 7 8 7 1 Ex 5,2 180 -40 0 67 8 17 8 2 10 Tableau A-2 3045612 30 Temps en min. Contre-Exemple 1 Exemple 1 %E. % B. 1,4 % B. 1,2 %C. %E. % B. 1,4 % B. 1,2 %C. 10 65 7 21 7 80 6 7 7 30 70 6 15 9 79 7 8 6 50 75 6 12 7 80 7 7 6 70 78 5 9 8 79 6 8 7 120 82 5 7 6 78 7 8 7 Tableau A-3a - Comparaison pour des compositions à 20%molaire en Butadiène Temps en min. Contre-Exemple 2 Exemple 2 % E. % B. 1,4 % B. 1,2 % C % E. % B. 1,4 % B. 1,2 % C. 10 66 8 19 7 69 7 17 7 30 68 8 16 7 68 9 16 7 50 70 8 15 7 67 9 17 7 70 70 8 14 8 67 8 18 7 180 70 8 15 7 67 8 17 8 Tableau A-3b - Comparaison pour des compositions à 30%molaire en Butadiène 5 Ces deux tableaux A-3a et b illustrent que le pourcentage de chacune des unités des copolymères selon l'invention est constant tout au long de la polymérisation, tandis que pour les contre-exemples une fluctuation de l'ordre de plusieurs % est observé entre le premier prélèvement et le polymère récupéré en fin de polymérisation. 10 Exemples - Partie B Une série de copolymères a été préparée selon un mode de synthèse identique à celui des contre-exemples 1 et 2 précédents. Le taux molaire des unités éthylène a été déterminé, ainsi que le taux de cristallinité. Une autre série de copolymères a été préparée selon un 15 mode de synthèse identique à celui des exemples 1 et 2. Les échantillons de chacune des séries constituent deux populations, représentées sur la figure 4. 3045612 31 Cette figure démontre, pour l'invention, un meilleur compromis taux de cristallinité / taux d'unités éthylène : pour un même taux molaire d'éthylène, la cristallinité est plus faible pour les copolymères selon l'invention. 5 Exemples - Partie C Copolymère selon l'invention obtenus par Simulation Numérique Les conditions de polymérisation de l'éthylène et butadiène selon l'invention impliquent que la concentration de chacun des deux monomères dans le milieu réactionnel reste constante. Pour toute réaction d'ordre supérieur ou égal à 1 par rapport aux monomères, l'homme du métier déduit, de manière trivial, que les vitesses d'insertion de chaque unité 10 dans la chaîne restent également constantes pendant toute la durée de la polymérisation. Dans le cas particulier de l'invention, la prédiction de la microstructure est calculée par les équations suivantes : 15 Où: - %motifsE est le pourcentage molaire des motifs éthyléniques dans la chaîne - %motifsB est le pourcentage molaire des motifs butadiéniques (1,4 et 1,2) dans la chaîne - %motifsc est le pourcentage molaire des motifs cycliques dans la chaîne 20 - Et R1 à R9 calculé comme ci-dessous R1= R2 = R3 = R4 = RS = R6 = R7 = RS = PR FF = 3045612 32 Où: - k1 à k5 ce sont des constantes - [E], [B] sont les concentrations d'éthylène, butadiène en mol/L 5 - %PE, %PB, %PBE, %PBEE et %PC calculés selon le système d'équations ci- dessous : Où les valeurs de k2, k3, k4 et k5 sont mesurées expérimentalement et puis rapportées à k1. 10 Le tableau ci-après représente des valeurs typiques des valeurs k2, k3, k4 et k5 rapportées à k1 pour les systèmes catalytiques utilisables selon le procédé de polymérisation décrit dans l'invention. Valeur Exemple Valeur minimale Valeur maximale k1/k1 1.00 k2/k1 1.60 1 5 k3/k1 160.00 0,02 300 k4/k1 0.80 0,1 2 k5/k1 80.00 0,01 200 Tableau 2 15 Ce modèle mathématique permet de prévoir la répartition des unités éthylène, butadiène et 1,2-cyclohexane d'un élastomère produit selon l'invention en fonction des constantes k1 à k5 et de la composition molaire d'éthylène et de butadiène dans la phase liquide. 3045612 33 Exemple de validation du modèle pour le système catalytique constitué du métallocène [Me2Si(Flu)2Nd(BH4)2Li(THF)] en présence de butyl-octyl-magnesium 5 Pour ce système catalytique, dans le cas d'une copolymérisation d'éthylène et butadiène exécutée de manière identique aux exemples 1 et 2 de la partie A, nous avons pu déterminer les valeurs données dans le tableau 2 précédent, quelle que soit la valeur de k1 comprise entre 0 et 1020 L/mol/min, ou supérieure. 10 A titre d'exemple, le tableau ci-dessous compare les résultats des exemples 1 et 2 selon l'invention de la partie A et le résultat obtenu avec le modèle mathématique et ses constantes. Ex 1 EX 1 Simulé Ex 2 EX 2 Simulé % unités Ethylène 78 76 67 69 % unités Butadiène 15 17 25 24 % unités 1,2-Cyclohexane 7 7 8 7 Tableau 3 15 D'après ce tableau, nous concluons que le modèle permet de prédire les microstructures potentiellement atteignables selon l'invention. Exemple des microstructures atteignables par le système catalytique métallocène [Me2Si(Flu)2Nd(BH4)2Li(THF)] en présence de butyl-octyl-magnésium d'après le modèle 20 mathématique Les exemples ci-dessous décrivent la microstructure obtenue à différents niveaux de pression, 5, 8,5 et 70 bars, pour différentes compositions de l'alimentation. La fraction molaire d'éthylène est comprise entre 0,5 et 0,99. 25 La pression intervient dans le calcul de concentration total des monomères en phase liquide. L'équation ci-dessous permet de calculer la pression du réacteur (P) en bar à partir de la concentration de butadiène et éthylène en mol/L. P -0.03919E.5 [E 35893: [ + [E.1 + 8.E.377 m73373 1.01325 3045612 34 Cette équation est valable pour le système : éthylène, butadiène dans le solvant MCH. Le tableau ci-dessous montre la prédiction des microstructures accessibles à 5 bars. [éthylène] [Butadiène] mol/L %Ethylène (Liq) %Butadiène (Liq) % E % B % C mol/L 0.241 0.241 50% 50% 58% 33% 9% 0.289 0.193 60% 40% 62% 27% 10% 0.337 0.145 70% 30% 68% 21% 11% 0.386 0.096 80% 20% 75% 14% 10% 0.434 0.048 90% 10% 86% 7% 7% 0.477 0.005 99% 1% 98% 1% 1% Tableau 4 5 Le tableau ci-dessous montre la prédiction des microstructures accessibles à 8.5 bars. [Ethylène] mol/L [Butadiène] mol/L %Ethylène (Liq) %Butadiène (Liq) % E % B % C 0.439 0.439 50% 50% 59% 34% 6% 0.527 0.351 60% 40% 63% 29% 8% 0.614 0.263 70% 30% 69% 23% 8% 0.702 0.176 80% 20% 76% 16% 8% 0.790 0.088 90% 10% 86% 8% 5% 0.869 0.009 99% 1% 98% 1% 1% Tableau 5 Le tableau ci-dessous montre la prédiction des microstructures accessibles à 70 bars. [Ethylène] mol/L [Butadiène] mol/L %Ethylène (Liq) %Butadiène (Liq) % E % B % C 3.916 3.916 50% 50% 61% 37% 1% 4.699 3.133 60% 40% 66% 33% 1% 5.482 2.350 70% 30% 71% 28% 1% 6.266 1.566 80% 20% 77% 21% 1% 7.049 0.783 90% 10% 87% 12% 1% 7.754 0.078 99% 1% 98% 1% REVENDICATIONS1. Copolymère d'éthylène et de butadiène comprenant, répartis statistiquement, des unités éthylène, des unités butadiène, des unités trans-1,2-cyclohexane, la fraction molaire d'unités éthylène dans ledit copolymère étant égale ou supérieure à 50%, par rapport au nombre de moles total d'unités éthylène, butadiène et trans-1,2- cyclohexane, caractérisé en ce que la microstructure du copolymère est homogène et ainsi la concentration molaire en chacune des unités est constante tout le long de la chaîne du copolymère. 2. Copolymère d'éthylène et de butadiène selon la revendication 1, caractérisé en ce que la fraction molaire d'unités éthylène varie de 50% en moles à 95% en moles, par rapport au nombre de moles total d'unités éthylène, butadiène et trans-1,2- cyclohexane. 3. Copolymère d'éthylène et de butadiène selon la revendication 1 ou 2, caractérisé en ce que la fraction molaire d'unités trans-1,2-cyclohexane est comprise entre 0% en moles et 25% en moles, par rapport au nombre de moles total d'unités éthylène, butadiène et trans-1,2-cyclohexane. 4. Copolymère d'éthylène et de butadiène selon l'une quelconque des revendications précédentes, caractérisé en ce qu'il a une cristallinité inférieure à 20%, avantageusement inférieure à 10%. 5. Procédé semi-continu de préparation d'un copolymère d'éthylène et de butadiène selon l'une quelconque des revendications précédentes, comprenant la polymérisation en solution, dans un solvant hydrocarboné, à une température comprise entre 0°C et 200°C, d'éthylène et de butadiène en présence d'un système catalytique permettant la formation d'unités cycliques trans-1,2-cyclohexane dans la chaîne polymère, dans un réacteur agité, caractérisé en ce que la polymérisation est conduite à température constante et à pression éthylène et pression butadiène constantes, en ce que de l'éthylène et du butadiène sont injectés de manière continue dans le réacteur et ce que dans le milieu réactionnel, à chaque instant de la polymérisation, les concentrations en éthylène et en butadiène sont constantes. 3045612 37 6. Procédé selon la revendication 5, caractérisé en ce que la composition du milieu réactionnel est analysée en continu et les débit d'injection en éthylène et butadiène sont ajustés pour maintenir dans le milieu réactionnel des concentrations en 5 éthylène et en butadiène constantes. 7. Procédé selon la revendication 5, caractérisé en ce que le débit d'injection en éthylène et butadiène sont ajustés pour maintenir une pression éthylène et une pression butadiène constantes dans le réacteur. 10 8. Procédé selon la revendication 7, caractérisé en ce que l'éthylène et le butadiène sont injectés selon un rapport de débit pré-déterminé. 9. Procédé selon la revendication 7, caractérisé en ce qu'on injecte une 15 composition comprenant l'éthylène et le butadiène à concentrations en éthylène et en butadiène constantes. 10. Procédé selon l'une quelconque des revendications 5 à 9, caractérisé en ce que le système catalytique comprend au moins deux constituants, d'une part un 20 métallocène répondant à la formule (I) : [P(CP1)(CP2)Meti (I) - avec : Met étant un groupe comportant : o au moins un atome de scandium, yttrium ou un atome de lanthanide, 25 dont le numéro atomique va de 57 à 71, o au moins un ligand monovalent, appartenant au groupe des halogènes, tel que le chlore, l'iode, le brome, le fluor, au groupe des amidures, des alkyles ou des borohydrures o éventuellement d'autres constituants tels que des molécules 30 complexantes, appartenant au groupe des éthers ou des amines, P étant un groupe, à base d'au moins un atome de silicium ou de carbone, pontant les deux groupes Cpl et Cp2 Cpl et Cp2, sont identiques entre eux ou différents l'un de l'autre 3045612 38 o lorsque Cpl et Cp2 sont identiques entre eux, ils sont choisis parmi les indényles substitués en position 2, tels que le 2-méthylindène, le 2-phénylindène, parmi les fluorényles, substitués ou non, tel que le fluorényle, le 2,7-ditertiobutyl-fluorényle, le 3,6-ditertiobutyl-fluorényle, 5 o lorsque Cpl et Cp2 sont différents entre eux, Cpl est choisi parmi les fluorényles, substitués ou non, tel que le fluorényle, le 2,7-ditertiobutyl-fluorényle, le 3,6- ditertiobutyl-fluorényle, Cp2 est choisi parmi les cyclopentadiényles substitués en position 2 et 5, tels que le tétraméthylcyclopentadiène, parmi les indényles substitués en position 2, tels que le 2-méthylindène, le 2-phénylindène, parmi les 10 fluorényles substitués, tels que le 2,7-ditertiobutyl-fluorényle, le 3,6-ditertiobutyl- fluorényle. d'autre part un co-catalyseur étant un alkyl magnésium, un alkyl lithium, un alkyl aluminium, un réactif de Grignard, ou un mélange de ces constituants. 15 11. Copolymère d'éthylène et de butadiène obtenu par le procédé selon l'une quelconque des revendications 5 à 10, caractérisé en ce que la microstructure du copolymère est homogène. 20 12. Copolymère d'éthylène et de butadiène selon l'une quelconque des revendications 1 à 4 ou selon la revendication 11, qui est un élastomère. 13. Composition comprenant un copolymère selon l'une quelconque des revendications 1 à 4 ou 11 à 12. 14. Pneumatique dont un de ses éléments constitutifs comprend une composition selon la revendication 13. 25 30